(57)【要約】【課題】ロータに形成された磁石収納穴に永久磁石を接着固定するに際し，接着剤が外部に洩れず強固に接着できるとともに，硬化条件の設定やロータの製造時間を短縮できる永久磁石モータのロータ製造方法および硬化度予測方法を提供すること。【解決手段】本発明のロータ製造方法は，ロータコアに形成されたスロット内に接着剤を注入する接着剤注入工程と，そのスロット内に永久磁石を挿入する磁石挿入工程と，ロータコアにエンドプレートを重ねて固定しスロットを塞さぐ取付工程と，接着剤注入工程のときとはロータの上下を逆転させた状態で常温より高く接着剤の硬化開始温度より低いプリヒート温度に保持する倒立プリヒート工程と，ロータの上下を接着剤注入工程のときと同じ状態に戻してプリヒート温度に保持する正立プリヒート工程と，ロータを加熱することによってスロット内の接着剤を熱硬化させる熱硬化工程とを有する。【選択図】            図５
2006246560.tif 000002
【特許請求の範囲】
【請求項１】
ロータコアに形成されたスロット内に接着剤を注入する接着剤注入工程と，そのスロット内に永久磁石を挿入する磁石挿入工程と，ロータコアにエンドプレートを重ねて固定しスロットを塞さぐ取付工程と，ロータを加熱することによってスロット内の接着剤を熱硬化させる熱硬化工程とを有する永久磁石モータのロータ製造方法において，
前記取付工程と前記熱硬化工程との間に，
前記接着剤注入工程のときとはロータの上下を逆転させた状態で，ロータを，常温より高く接着剤の硬化開始温度より低いプリヒート温度に保持する倒立プリヒート工程と，
ロータの上下を前記接着剤注入工程のときと同じ状態に戻して，ロータをプリヒート温度に保持する正立プリヒート工程とを有することを特徴とする永久磁石モータのロータ製造方法。
【請求項２】
ロータコアに形成されたスロット内に接着剤を注入する接着剤注入工程と，そのスロット内に永久磁石を挿入する磁石挿入工程と，ロータコアにエンドプレートを重ねて固定しスロットを塞さぐ取付工程と，ロータを加熱することによってスロット内の接着剤を熱硬化させる熱硬化工程とを有する永久磁石モータのロータ製造方法において，
前記取付工程と前記熱硬化工程との間に，ロータを常温より高く接着剤の硬化開始温度より低いプリヒート温度に保持するプリヒート工程を有し，
前記プリヒート工程の前期を，前記接着剤注入工程のときとはロータの上下を逆転させた状態で行い，
前記プリヒート工程の後期を，ロータの上下を前記接着剤注入工程のときと同じ状態に戻して行うことを特徴とする永久磁石モータのロータ製造方法。
【請求項３】
請求項１または請求項２に記載の永久磁石モータのロータ製造方法において，
前記熱硬化工程を，接着剤の硬化開始温度より高い温度で，ロータの上下を前記接着剤注入工程のときと同じ状態にして行うことを特徴とする永久磁石モータのロータ製造方法。
【請求項４】
請求項１から請求項３までのいずれか１つに記載の永久磁石モータのロータ製造方法において，前記熱硬化工程を，
ロータの温度が接着剤の硬化開始温度以上である期間にわたる，
温度値の二乗×第１の係数＋温度値×第２の係数＋第３の係数
の積算値が判定しきい値以上となる温度パターンで行うことを特徴とする永久磁石モータのロータ製造方法。
【請求項５】
ロータを加熱することによってスロット内の接着剤を熱硬化させる熱硬化工程での接着剤の硬化の程度の良否を予測する硬化度予測方法において，
ロータの温度が接着剤の硬化開始温度以上である期間にわたる，
温度値の二乗×第１の係数＋温度値×第２の係数＋第３の係数
の積算値を判定しきい値と比較し，
積算値が判定しきい値以上であれば硬化十分と判定し，
積算値が判定しきい値未満であれば硬化不十分と判定することを特徴とする硬化度予測方法。
【発明の詳細な説明】
【技術分野】
【０００１】
本発明は，永久磁石を備える永久磁石モータのロータの製造方法，およびその製造方法に用いられ，接着剤の硬化度を予測する硬化度予測方法に関する。さらに詳細には，ロータコアに設けられた収納穴の中に永久磁石を接着固定することによる永久磁石モータのロータ製造方法および硬化度予測方法に関するものである。
【背景技術】
【０００２】
例えば積層鋼板等によって形成されたロータコアに，磁石収納穴を設け，その中に永久磁石を挿入固定することによって製造される永久磁石式のロータがある。このようなロータにおいて，従来より一般的に行われている磁石の固定方法として，例えば，ロータコアに設けた磁石収納穴に接着剤を注入し，その中へ永久磁石を挿入して接着する方法がある。さらに，永久磁石を磁石収納穴内の適切な位置に配置させるために，収納穴の形状等に様々な工夫がされてきた（例えば，特許文献１，特許文献２参照。）。
【０００３】
さらに，このようなロータにおいては，接着剤の接着面積を大きくとることも重要である。そこで本発明者は，以前の出願（特願２００４−１１９９３４号参照。）において，磁石収納穴に接着剤と磁石とを挿入した後，コアの上下を返して硬化させることを提案した。この方法によれば，磁石収納穴の下方に溜まっていた接着剤を磁石に沿って上方まで付着させることができるので，強固で均一な接着状態が得られるのである。さらにその出願において，接着剤が硬化しない程度に加熱するプリヒート工程を組み入れ，接着剤の流動性を高めてコアの上下を返すことにより，硬化工程の前に接着剤を磁石に沿って広げておくことも提案した。
【０００４】
また，接着剤の使用に際しては，熱硬化工程における硬化条件の把握も重要である。従来，接着剤の硬化条件としては一般に，接着剤メーカから硬化温度とその温度での保持時間という形式での標準硬化条件が提示される。すなわち，所定温度で所定時間保持すれば，ほぼ硬化されているという条件である。しかし，実際の工程では，常温からの所定温度までの昇温時間や硬化後の冷却時間も必要であるため，このメーカ推奨の硬化条件を確実に含む設定では，熱硬化工程に時間がかかりすぎる。そのため，従来より，様々な条件で硬化実験を行い，接着剤の硬化状態を調べることにより，処理時間の短縮方法を模索してきた。
【特許文献１】特開平５−２０７６９２号公報
【特許文献２】特開２００１−３５２７０２号公報
【発明の開示】
【発明が解決しようとする課題】
【０００５】
しかしながら，前記した従来のロータの製造方法では，以下のような問題点があった。本発明者による既提案のようにコアの上下を逆転させてプリヒート工程を行った場合，接着剤の中に発生した気泡が，磁石収納穴の底部（プリヒート工程中は上方に配置されている）に溜まる。その後，コアの上下を戻してすぐに熱硬化工程を行うと，気泡が磁石収納穴の上方へ上がりきらないうちに硬化が始まる場合があった。そのため，気泡が磁石収納穴の中央部付近に残ったままで熱により膨張され，気泡の周囲の接着剤がコアの積層面間から押し出されて外部に洩れる原因となるおそれがあった。特に，コアの積層方向の両端側の密閉度が高い場合には，気泡の移動速度が遅くなり，この現象が起きがちであるという問題点があった。
【０００６】
また，ロータの製造工程にプリヒート工程を追加すれば，その分，永久磁石の接着工程全体にかかる時間が長くなる。そのため，全体としてのロータの製造時間が長くなるという問題点があった。また，硬化条件の予想がさらに困難となり，多数のテストピースによる硬化テストを行う必要があった。そのため，硬化条件の設定に時間も手間もかかることになるという問題点もあった。
【０００７】
本発明は，前記した従来の技術が有する問題点を解決するためになされたものである。すなわちその課題とするところは，ロータに形成された磁石収納穴に永久磁石を接着固定するに際し，接着剤が外部に洩れず強固に接着できるとともに，硬化条件の設定やロータの製造時間を短縮できる永久磁石モータのロータ製造方法および硬化度予測方法を提供することにある。
【課題を解決するための手段】
【０００８】
この課題の解決を目的としてなされた本発明の永久磁石モータのロータ製造方法は，ロータコアに形成されたスロット内に接着剤を注入する接着剤注入工程と，そのスロット内に永久磁石を挿入する磁石挿入工程と，ロータコアにエンドプレートを重ねて固定しスロットを塞さぐ取付工程と，ロータを加熱することによってスロット内の接着剤を熱硬化させる熱硬化工程とを有する永久磁石モータのロータ製造方法であって，取付工程と熱硬化工程との間に，接着剤注入工程のときとはロータの上下を逆転させた状態で，ロータを，常温より高く接着剤の硬化開始温度より低いプリヒート温度に保持する倒立プリヒート工程と，ロータの上下を接着剤注入工程のときと同じ状態に戻して，ロータをプリヒート温度に保持する正立プリヒート工程とを有するものである。
【０００９】
本発明の永久磁石モータのロータ製造方法によれば，取付工程の後に，倒立プリヒート工程を有するので，接着剤が永久磁石に沿って広げられる。さらに，正立プリヒート工程を有するので，接着剤中に発生した気泡が上方へと移動される。従って，この気泡が熱硬化工程において熱膨張されたとしても容易に外部へ押し出され，接着剤を押し出すおそれはない。これにより，ロータに形成された磁石収納穴に永久磁石を接着固定するに際し，接着剤が外部に洩れず強固に接着できる永久磁石モータのロータ製造方法となっている。
【００１０】
また本発明の永久磁石モータのロータ製造方法は，ロータコアに形成されたスロット内に接着剤を注入する接着剤注入工程と，そのスロット内に永久磁石を挿入する磁石挿入工程と，ロータコアにエンドプレートを重ねて固定しスロットを塞さぐ取付工程と，ロータを加熱することによってスロット内の接着剤を熱硬化させる熱硬化工程とを有する永久磁石モータのロータ製造方法であって，取付工程と熱硬化工程との間に，ロータを常温より高く接着剤の硬化開始温度より低いプリヒート温度に保持するプリヒート工程を有し，プリヒート工程の前期を，接着剤注入工程のときとはロータの上下を逆転させた状態で行い，プリヒート工程の後期を，ロータの上下を接着剤注入工程のときと同じ状態に戻して行うものであってもよい。
このようにしても，上記と同様の効果が得られる。
【００１１】
さらに本発明では，熱硬化工程を，接着剤の硬化開始温度より高い温度で，ロータの上下を接着剤注入工程のときと同じ状態にして行うことが望ましい。
このようにすれば，ロータを硬化開始温度より高い温度とした場合でも，接着剤が外部に洩れることはない。
【００１２】
さらに本発明では，熱硬化工程を，ロータの温度が接着剤の硬化開始温度以上である期間にわたる，温度値の二乗×第１の係数＋温度値×第２の係数＋第３の係数の積算値が判定しきい値以上となる温度パターンで行うことが望ましい。
このようにすれば，熱硬化工程における適切な温度パターンを容易に予測できる。従って，多数の硬化実験を行う必要が無く，硬化条件の設定やロータの製造にかかる時間を短縮することができる。
【００１３】
また，本発明は，ロータを加熱することによってスロット内の接着剤を熱硬化させる熱硬化工程での接着剤の硬化の程度の良否を予測する硬化度予測方法であって，ロータの温度が接着剤の硬化開始温度以上である期間にわたる，温度値の二乗×第１の係数＋温度値×第２の係数＋第３の係数の積算値を判定しきい値と比較し，積算値が判定しきい値以上であれば硬化十分と判定し，積算値が判定しきい値未満であれば硬化不十分と判定する硬化度予測方法にも及ぶ。
【発明の効果】
【００１４】
本発明の永久磁石モータのロータ製造方法および硬化度予測方法によれば，ロータに形成された磁石収納穴に永久磁石を接着固定するに際し，接着剤が外部に洩れず強固に接着できるとともに，硬化条件の設定やロータの製造時間を短縮できる。
【発明を実施するための最良の形態】
【００１５】
以下，本発明を具体化した最良の形態について，添付図面を参照しつつ詳細に説明する。本形態は，モータのインナーロータの製造方法に本発明を適用したものである。
【００１６】
本形態で使用するロータ１は，図１と図２に示すように，中心のロータシャフト１１からフランジ１１ａが径方向外側に延び，その先端に断面がＬ字状のコア受け１１ｂが形成されている。コア受け１１ｂには，その下側段差部にリング状のマグネットエンド１２が装着され，その上に複数枚の電磁鋼板１３ａが積層されたロータコア１３が設けられている。また，各電磁鋼板１３ａにはそれぞれ同じ位置に穴が形成されており，それらが重ねられてスロット１４が形成される。スロット１４の内部にはそれぞれ，接着剤１５によって，永久磁石１６が固定されている。ここで，図１に示すように，スロット１４は永久磁石１６よりやや幅広く形成されているので，永久磁石１６の脇に接着剤の柱１４ａが形成されている。
【００１７】
さらに，図２に示すように，ロータコア１３の図中上方にエンドプレート１７が重ねられて，ロータコア１３に蓋がされている。さらに，電磁鋼板１３ａの積層方向の両端に接して，それぞれ薄鋼板１８，１９が重ねられ，スロット１４の両端部が塞がれている。ここで，マグネットエンド１２とエンドプレート１７はいずれもアルミ等であり，ロータコア１３に比較して熱膨張率が大きい材質で形成されている。一方，薄鋼板１８，１９はＳＵＳ等であり，ロータコア１３とほぼ同じ熱膨張率である。さらに，薄鋼板１８，１９の両面にはフッ素樹脂によるコーティング処理が施され，接着剤１５による薄鋼板１８，１９とロータコア１３との接着が防止されている。また，ここで使用される接着剤１５は，例えば，エポキシ系の接着剤１５である。なお，図１では，エンドプレート１７と薄鋼板１８とを省略して図示している。
【００１８】
次に，本形態のロータ１の製造方法を説明する。この製造方法は，以下の手順によって行われる。まず第１に，図３に示すロータ１の組み立て工程を行う。次に，図４に示す倒立プリヒート工程を行う。次に，図５に示す正立プリヒート工程を行う。最後に，図６に示す熱硬化工程を行う。以下，各工程を順次説明する。
【００１９】
まず，ロータ１の組み立て工程を図３を参照して説明する。組み立て工程では，図３（ａ）に示すように，ロータシャフト１１のコア受け１１ｂにマグネットエンド１２と薄鋼板１９と複数枚の電磁鋼板１３ａが嵌め込まれ，ロータコア１３が形成される。さらに，スロット１４内部に所定量の接着剤１５が注入される。そして，スロット１４内へ永久磁石１６が挿入される。
【００２０】
次に，図３（ｂ）に示すように，エンドプレート１７の取り付けが行われる。エンドプレート１７はリング状の厚板であり，その内周側が面取りされて楔状の被かしめ部が形成されている。この工程では，積層された電磁鋼板１３ａの上に薄鋼板１８とエンドプレート１７とを重ね，マンドレル２０などによってコア受け１１ｂの上端部が折り曲げられてかしめられる。これによって，接着剤１５の注入されたスロット１４が薄鋼板１８，１９によって気密に塞がれる。この状態では，接着剤１５は，スロット１４内の比較的下部に溜まっており，まだ硬化していない。ここまでで，ロータ１の組み立て工程は終了する。この組み立て工程は，従来の工程と同様である。
【００２１】
次に，倒立プリヒート工程を図４を参照して説明する。この工程は，接着剤１５をスロット１４内で，広範囲に広げるためのものである。そこでまず，図４（ａ）に示すように，組み立てられたロータ１の上下が逆転され，プリヒート温度に保持される。すなわち，先の組み立て工程時の状態とは上下逆転されたロータ１が定温囲い２１の中に入れられ，その定温囲い２１内がヒータ２２によって加熱される。ここでは，定温囲い２１内の加熱温度は，約４０〜８０℃に設定され，約３０分ほどかけて加熱処理が行われる。
【００２２】
この工程において，エンドプレート１７はアルミ製なので，ロータコア１３に比較して大きく熱膨張する。ここでは，エンドプレート１７はその外周側をロータコア１３に密着させるように形成されている。そのため，図４（ｂ）に示すように，この熱膨張によってロータ１の内周側がやや浮いた状態となる。この図４（ｂ）は，永久磁石１６に沿った方向に見た断面図であり，図中左側がロータ１の内周側である。一方で，エンドプレート１７とロータコア１３との間には薄鋼板１８が，またマグネットエンド１２とロータコア１３との間には薄鋼板１９がそれぞれ挿入され，これらはロータコア１３とほぼ同等の熱膨張率であるので，スロット１４の気密性は薄鋼板１８，１９によって保持される。従って，このように逆さにしても接着剤１５がスロット１５の外部に漏れることはない。
【００２３】
このプリヒート温度は，接着剤１５の硬化が始まらない温度であるとともに，接着剤１５の粘性が低下する温度である。そのため，接着剤１５は図４（ｂ）に示すように，スロット１４内で重力によって下方（すなわち，正位置でのスロット１４の上方）へ流れて移動する。そして，スロット１４の内壁と永久磁石１６との隙間に満遍なく広がる。このとき，接着剤１５の内部で気泡ができる場合がある。特に，柱１４ａにおいて顕著に発生する。この気泡は，倒立プリヒート工程中に，図４（ｂ）に示すように，接着剤１５の内部を上昇し，薄鋼板１９の近傍に到達する。
【００２４】
この倒立プリヒート工程が終了したら，次に，正立プリヒート工程を行う。すなわち，再びロータ１の上下を逆転して，図５（ａ）に示すように，プリヒート温度に保持する。プリヒートの温度条件は，図４の倒立プリヒート工程と同様である。従って，ここでは，倒立プリヒート工程の後，保持温度を変化させることなく保ったままで，ロータ１の上下を逆転させるのみでよい。これにより，図５（ｂ）に示すように，接着剤１５中の気泡は，再び上昇し，薄鋼板１８の近傍に集まる。
【００２５】
次に，図６（ａ）に示すように，熱硬化工程が行われる。ここではロータ１の上下及び外周側に設置した３つのヒータ２２が使用され，約２００℃の温度で加熱が行われる。ロータ１は正位置のままである。ここでも，前工程の正立プリヒート工程から保持温度を一旦下げる必要はなく，そのままさらに加熱すればよい。スロット１４内の接着剤１５は，前の倒立プリヒート工程および正立プリヒート工程によって永久磁石１６の全体に行き渡るように広がっており，この加熱によって速やかに流動性を失う。従って，広がった接着剤１５が再び下に寄ってしまうことはない。
【００２６】
接着剤１５の内部に発生した気泡は，前段の正立プリヒート工程によって，図５（ｂ）に示すように，スロット１４内の上部に溜まっている。ここでのさらなる加熱によってその一部分はスロット１４から逃げる。またたとえ，図６（ｂ）に示すように，スロット１４内の上部に残ったままで熱膨張されたとしても，この位置であれば接着剤１５をロータコア１３から押し出すことはない。従って，接着剤１５が外部に洩れることなく，永久磁石１６の面全体に広がった状態で接着剤１５が硬化するので，強固に接着できる。そして，接着剤１５が硬化したところでロータ１が完成する。
【００２７】
次に，最終工程である熱硬化工程の所要時間について説明する。背景技術で述べたように，接着剤メーカからは硬化温度とその温度での保持時間という形式での標準硬化条件が提示される。本形態で使用したエポキシ系の接着剤１５では，例えば，１２０℃６０分または１５０℃３０分という標準硬化条件が提示されている。これに対し，本形態の製造方法では，まず常温状態あるいはプリヒート温度から加熱し，接着剤１５の硬化開始温度を超えて，ロータ１の加熱上限である約２００℃まで昇温させる。その後，所定時間放置して自然冷却させる。さらにその後，強制冷却することにより常温まで降温させるという手順で工程を実施している。
【００２８】
ここで，本発明者は，保持温度と保持時間による接着剤の硬化条件をプロットすると，保持温度の２次関数で保持時間を近似的に表すことができることを見出した（図７参照）。このことから，次式の左辺Ｐ１で，接着剤の硬化の程度をかなりよく近似できることが分かったのである。
Ｐ１＝∫（α×Ｔｉ2＋β×Ｔｉ＋γ）
ここで，Ｔｉは接着剤の温度であり，α，β，γは実験的に求められる定数である。積分は，温度Ｔｉが接着剤の硬化開始温度以上である期間にわたって行う。実際には，適当なサンプリング間隔で温度測定して次式で積算値Ｐ２を求めればよい。
Ｐ２＝Σ（α×Ｔｉ2＋β×Ｔｉ＋γ）
【００２９】
今回使用した接着剤１５では，硬化開始温度は１２０℃であった。また，サンプリング間隔を１分とした場合，αは０．００１２１，βは−０．２９５４３，γは１９．１であった。これに上記のメーカ標準硬化条件を当てはめると，Ｐ２＝６４．３（１２０℃６０分），Ｐ２＝６０．３（１５０℃３０分）となった。そこで，本形態の接着剤１５では，判定しきい値を６０とし，Ｐ２≧６０を満たす温度パターンであれば，硬化が十分できていると判定することとした。この条件を満たすような温度パターンの例として，図８に示すような温度パターンＳ（Ｐ２＝６１．６）を見出し，この温度パターンＳに基づいた硬化実験を行った。この結果，接着剤１５の硬化状態を確認したところ，十分な硬化状態が得られていることが確認できた。
【００３０】
すなわち，本形態の接着剤１５が硬化する条件としては，上記の積算値Ｐ２が，６０以上となるように温度パターンを設定すればよいことが分かった。このように，温度パターンを用いて加熱硬化条件を決定できるので，熱硬化工程にかかる時間を短縮できる。さらに，多数のテストピースを使用した実験を行う必要がないので，硬化条件設定のためのコストや時間が短縮された。
【００３１】
なお，本形態では，図９に示すように，永久磁石１６の上下に小さな突起１６ａを設けてもよい。このようにすれば，倒立プリヒート工程や正立プリヒート工程において，上下方向のみでなく，突起１６ａの周囲を通って左右方向へも接着剤１５が流れることができる。従って，永久磁石１６の全表面によりスムーズに接着剤１５を広げることができる。特に，永久磁石１６と薄鋼板１８，１９との間に十分な量の接着剤１５を配置できるので，より確実な接着状態が得られる。
【００３２】
さらに，スロット１４が比較的大きく，各スロット１４に対して２個の永久磁石１６を組み合わせて挿入する場合もある。この場合には，図１０に示すように，永久磁石１６の上下面で互いにずれた位置に小さな突起１６ａを形成するとよい。特に，図１０（ａ）と図１０（ｃ）に示すように，永久磁石１６の上下面内の対角線位置に配置することが好ましい。ここで，図１０（ａ）は，図１０（ｂ）を上から見た図であり，図１０（ｃ）は，図１０（ｂ）を下から見た図である。
【００３３】
このようにすると，２個の永久磁石１６を積み重ねたときに，図１１に示すように，安定して配置できる。さらに，２個の永久磁石１６の間に適切な隙間を設けることができるので，ここの隙間にも接着剤１５を配置させることができ，２個の永久磁石１６を互いに確実に接着することができる。なお，これらの突起１６ａの形状は，図に示した半球状のものに限らず，角柱や角錐，円柱，円錐等何でもよい。
【００３４】
以上詳細に説明したように，本形態のロータ１の製造方法によれば，ロータ１の組み立て工程の後，倒立プリヒート工程と正立プリヒート工程とを行うので，永久磁石１６の表面に広い範囲にわたって接着剤１５を付着させることができる。さらに，接着剤１５中に発生した気泡は，正立プリヒート工程中にロータ１の上面近くへと集められる。上面近くに集められた気泡が次の熱硬化工程中に膨張しても，接着剤１５を外部に押し出すおそれはない。
【００３５】
さらに，接着剤１５の熱硬化に必要な温度と時間との関係を２次式で近似したので，温度パターンの積算値Ｐ２を算出することにより判定しきい値以上であるかどうかを容易に予測できる。硬化開始温度は接着剤の種類ごとに既知であるので，接着剤の種類に応じて，各係数α，β，γを求めさえすれば，各温度パターンの積算値Ｐ２を算出することは容易である。さらに，標準硬化条件から判定のしきい値を設定することも容易である。従って，多数のテストピースによる実験が不要であり，硬化条件の設定が低コストかつ短時間で可能となった。またこれにより，熱硬化工程にかかる時間を短縮する温度パターンを容易に見つけられ，ロータ１の製造工程全体の所要時間も短縮できる。これらのことから，ロータ１に形成されたスロット１４に永久磁石１６を接着固定するに際し，接着剤１５が外部に洩れず強固に接着できるとともに，硬化条件の設定やロータ１の製造時間を短縮できる製造方法となっている。
【００３６】
なお，本形態は単なる例示にすぎず，本発明を何ら限定するものではない。したがって本発明は当然に，その要旨を逸脱しない範囲内で種々の改良，変形が可能である。
例えば，本形態では薄鋼板１８をエンドプレート１７とロータコア１３との間に挟んでいるが，エンドプレート１７が電磁鋼板１３ａとほぼ同じ熱膨張率である場合は，薄鋼板１８は不要である。また，本形態では薄鋼板１９をマグネットエンド１２とロータコア１３との間に挟んでいるが，マグネットエンド１２が電磁鋼板１３ａとほぼ同じ熱膨張率である場合は，薄鋼板１９は不要である。
また例えば，熱硬化工程における温度パターンは，上記の積算値Ｐ２がそのしきい値以上となるものであればよく，図８に例示した温度パターンＳに限るものではない。
【図面の簡単な説明】
【００３７】
【図１】本形態に係るロータを示す平面図である。
【図２】本形態に係るロータを示す断面図である。
【図３】ロータの製造方法のうち組み立て工程を示す説明図である。
【図４】ロータの製造方法のうち倒立プリヒート工程を示す説明図である。
【図５】ロータの製造方法のうち正立プリヒート工程を示す説明図である。
【図６】ロータの製造方法のうち熱硬化工程を示す説明図である。
【図７】接着剤の硬化条件を示すグラフ図である。
【図８】接着剤の硬化条件を示すグラフ図である。
【図９】永久磁石の形状の例を示す説明図である。
【図１０】永久磁石の形状の例を示す説明図である。
【図１１】永久磁石の形状の例を示す説明図である。
【符号の説明】
【００３８】
１  ロータ
１３  ロータコア
１４  スロット
１５  接着剤
１６  永久磁石
１７  エンドプレート
【図１】
2006246560.tif 000003
【図２】
2006246560.tif 000004
【図３】
2006246560.tif 000005
【図４】
2006246560.tif 000006
【図５】
2006246560.tif 000007
【図６】
2006246560.tif 000008
【図７】
2006246560.tif 000009
【図８】
2006246560.tif 000010
【図９】
2006246560.tif 000011
【図１０】
2006246560.tif 000012
【図１１】
2006246560.tif 000013